(57)【要約】【課題】室温から低温域で高いプロトン伝導性を有する直接メタノール型燃料電池用高分子電解質膜を提供する。【解決手段】ジオキシピロールとジフェニルピリミジンのヘテロ環エステル共重合体を含むことを特徴とする直接メタノール型燃料電池用高分子電解質膜。【選択図】なし【特許請求の範囲】
【請求項１】
下記一般式（Ｉ）で表されるヘテロ環エステル共重合体を含むことを特徴とする直接メタノール型燃料電池用高分子電解質膜。
【化１】
2010080346.tif 000010
ただし、式中のＲ1はスルホン酸基を示し、Ｒ2、Ｒ3は同じであっても、異なってもよく、スルホン酸基、水素またはフッ素を示し、ｎは３０〜６００の整数を示す。
【請求項２】
前記一般式（Ｉ）のｎが６０〜３００の整数を示すことを特徴とする請求項１記載の直接メタノール型燃料電池用高分子電解質膜。
【請求項３】
メタノール水溶液が供給されるアノードと、酸化剤が供給されるカソードと、前記アノードおよびカソードの間に介在された請求項１または２いずれか記載の高分子電解質膜とを備えることを特徴とする直接メタノール型燃料電池。
【発明の詳細な説明】
【技術分野】
【０００１】
本発明は、直接メタノール型燃料電池用高分子電解質膜および直接メタノール型燃料電池に関する。
【背景技術】
【０００２】
直接メタノール型燃料電池は、メタノール水溶液を燃料として供給されるアノードと、酸化剤が供給されるカソードと、これらのアノードとカソードの間に配置される高分子電解質膜（プロトン伝導膜）とを備える。高分子電解質膜は、従来、パーフルオロアルキルスルホン酸型膜、例えばフッ素系イオン交換膜であるデュポン社製商標名のＮａｆｉｏｎ１１２が知られている。
【０００３】
しかしながら、従来の高分子電解質膜はその高分子構造の主鎖が複数のフッ化炭素を結合した構造を持ち、メタノールに対して親和性を有する。このため、燃料電池の作動時においてアノードに供給されたメタノールが高分子電解質膜を通過してカソードに流れるクロスオーバが発生する。その結果、メタノールの使用効率の低下、燃料電池の出力低下を生じる。
【０００４】
このようなことから特許文献１にはビニル重合体を架橋して網目状をなし、メタノールクロスオーバを低減したスルホン酸ポリマーを高分子電解質膜に用いることが開示されている。
【特許文献１】特開２００７−１７９９２５号公報
【発明の開示】
【発明が解決しようとする課題】
【０００５】
本発明は、室温から低温域で高いプロトン伝導性を示す直接メタノール型燃料電池用高分子電解質膜を提供しようとするものである。
【０００６】
本発明は、出力特性の高い直接メタノール型燃料電池を提供しようとするものである。
【課題を解決するための手段】
【０００７】
本発明の第１態様によると、下記一般式（Ｉ）で表されるヘテロ環エステル共重合体を含むことを特徴とする直接メタノール型燃料電池用高分子電解質膜が提供される。
【化２】
2010080346.tif 000002
【０００８】
ただし、式中のＲ1はスルホン酸基を示し、Ｒ2、Ｒ3は同じであっても、異なってもよく、スルホン酸基、水素またはフッ素を示し、ｎは３０〜６００の整数を示す。
【０００９】
本発明の第２態様によると、メタノール水溶液が供給されるアノードと、酸化剤が供給されるカソードと、前記アノードおよびカソードの間に介在された前記第１態様の高分子電解質膜とを備えることを特徴とする直接メタノール型燃料電池が提供される。
【発明の効果】
【００１０】
本発明によれば、室温から低温域で高いプロトン伝導性を有する直接メタノール型燃料電池用高分子電解質膜を提供することができる。
【発明を実施するための最良の形態】
【００１１】
以下、本発明に係る直接メタノール型燃料電池用高分子電解質膜および直接メタノール型燃料電池を詳細に説明する。
【００１２】
実施形態に係る直接メタノール型燃料電池用高分子電解質膜は、下記一般式（Ｉ）で表されるヘテロ環エステル共重合体（ジオキシピロールとジフェニルピリミジンのヘテロ環エステル共重合体）を含む。
【化３】
2010080346.tif 000003
【００１３】
ただし、式中のＲ1はスルホン酸基を示し、Ｒ2、Ｒ3は同じであっても、異なってもよく、スルホン酸基、水素またはフッ素を示し、ｎは３０〜６００の整数を示す。
【００１４】
一般式（Ｉ）のｎは、６０〜３００の整数であることが好ましい。
【００１５】
一般式（Ｉ）のＲ2，Ｒ3がスルホン酸基である場合、ヘテロ環エステル共重合体のプロトン伝導性をより一層高くすることが可能になる。また、一般式（Ｉ）のＲ2，Ｒ3がフッ素である場合、ヘテロエステル共重合体の強度を高くすることが可能になる。
【００１６】
一般式（Ｉ）の具体的なヘテロ環エステル共重合体は、下記構造式（Ａ）に示す４，６−ジヒドロキシ−２，５−ジフェニルピリミジン−１−ベンジル（ｐ−スルホン酸）−３，４−エチレンジオキシピロール−２，５−ジカルボキシレート、下記構造式（Ｂ）に示す４，６−ジヒドロキシ−２−フェニル−５−（ｐ−フェニルスルホン酸）ピリミジン−１−ベンジル（ｐ−スルホン酸）−３，４−エチレンジオキシピロール−２，５−ジカルボキシレート、下記構造式（Ｃ）に示す４，６−ジヒドロキシ−２−（ｐ−フェニルスルホン酸）−５−フェニルピリミジン−１−ベンジル（ｏ−スルホン酸）−３，４−エチレンジオキシピロール−２，５−ジカルボキシレート、下記構造式（Ｄ）に示す４，６−ジヒドロキシ−２−（ｐ−フェニルスルホン酸）−５−フェニルピリミジン−１−ベンジル（ｐ−スルホン酸）−３，４−エチレンジオキシピロール−２，５−ジカルボキシレート、下記構造式（Ｅ）に示す４，６−ジヒドロキシ−２−フェニル−５−（ｐ−フルオロフェニル）ピリミジン−１−ベンジル(ｐ−スルホン酸)−３，４−エチレンジオキシピロール−２，５−ジカルボキシレート、下記構造式（Ｆ）に示す４，６−ジヒドロキシ−２−（ｐ−フルオロフェニル）−５（ｐ−フェニルスルホン酸）ピリミジン−１−ベンジル（ｐ−スルホン酸）−３，４−エチレンジオキシピロール−２，５−ジカルボキシレートを挙げることができる。
【化４】
2010080346.tif 000004
【００１７】
【化５】
2010080346.tif 000005
【００１８】
【化６】
2010080346.tif 000006
【００１９】
【化７】
2010080346.tif 000007
【００２０】
【化８】
2010080346.tif 000008
【００２１】
【化９】
2010080346.tif 000009
【００２２】
実施形態に係る直接メタノール型燃料電池は、メタノール水溶液が燃料として供給されるアノードと、酸化剤（例えば空気）が供給されるカソードと、これらのアノードとカソードの間に配置される前述した一般式（Ｉ）のヘテロ環エステル共重合体を含む高分子電解質膜とを備える。アノードおよびカソードは、それぞれ集電体とこの集電体上に形成される触媒層とを有し、前記高分子電解質膜がこれらの触媒層の間に配置される。各触媒層は、例えば炭素粒子に担持された微細な触媒微粒子と、パーフルオロアルキルスルホン酸重合体とを含む。
【００２３】
実施形態に係る直接メタノール型燃料電池を図１および図２を参照して具体的に説明する。図１は、単セルを示す概略分解斜視図、図２は図１の単セルに組み込まれた膜状電極ユニットを示す断面図である。
【００２４】
単セル１は、図１に示すように膜状電極ユニット１１を備えている。枠状のシール材２１ａ、燃料用流路板３１ａおよび集電板４１ａは、膜状電極ユニット１１の一方の面にこの順序で配列、積層されている。枠状のシール材２１ｂ、酸化性ガス用流路板３１ｂおよび集電板４１ｂは、膜状電極ユニット１１の他方の面にこの順序で配列、積層されている。
【００２５】
膜状電極１１は、図２に示すようにメタノール水溶液が供給されるアノード１２と、酸化剤が供給されるカソード１３と、これらのアノード１２およびカソード１３間に配置される高分子電解質膜１４とを備えている。アノード１２は、高分子電解質膜１４に接する触媒層１２ａと、この触媒層１２ａに積層された例えばカーボンペーパからなる集電体（拡散層）１２ｂとから構成されている。カソード１３は、高分子電解質膜１４に接する触媒層１３ａと、この触媒層１３ａに積層された例えばカーボンペーパからなる集電体（拡散層）１３ｂとから構成されている。
【００２６】
以上説明した実施形態に係る直接メタノール型燃料電池用高分子電解質膜は、前記一般式（Ｉ）で表されるヘテロエステル共重合体を含み、従来のＮａｆｉｏｎ膜のように主鎖および側鎖に複数のフッ化炭素を含まず、メタノールに対して高い非親和性（高い耐性）を示す。また、一般式（Ｉ）のジフェニルピリミジンの窒素に水素を配位できるため、ジオキシピロールに少なくとも結合したスルホン酸基と共に高いプロトン伝導性を発現できる。さらに、共重合体骨格のミクロ構造により水が集まって結合水として存在する。このため、例えば−７０℃の低温で凍結するのを防止できるため、低温域で高いプロトン伝導性を発現できる。
【００２７】
このような一般式（Ｉ）のヘテロエステル共重合体を含む高分子電解質膜をアノード、カソードの間に介在して直接メタノール型燃料電池のセルを構成した場合、高分子電解質膜のメタノールに対して高い非親和性（高い耐性）によりメタノールクロスオーバを効果的に抑制できる。また、メタノール水溶液が供給されるアノードで発生した水素イオン（プロトン）を室温から低温域まで高いプロトン伝導性有する高分子電解質膜から速やかに酸化剤が供給されるカソードに移動させることが可能になる。
【００２８】
その結果、メタノールの効率的な利用を図ることができるとともに、長期間にわたって高い出力特性を維持し得る直接メタノール型燃料電池を提供することができる。
【００２９】
以下、本発明の実施例を詳細に説明する。以下に記載の「部」は「重量部」を示す。
【００３０】
（合成例１）
オーバーヘッドスターラー、ジムロート冷却管を取り付けた丸底反応容器に４，６−ジヒドロキシ−２−フェニルスルホン酸−５−フェニルピリミジン１０部と１−ベンジルスルホン酸−３，４−エチレンジオキシピロール−２，５−ジカルボキシレート１８部とをテトラヒドロフラン中で攪拌することにより高分子化させた。反応溶液を５％エタノール水溶液に溶解し、この溶液を透析チューブに入れ２４時間透析することにより脱塩・精製して共重合体を合成した。
【００３１】
得られた共重合体は、前記構造式（Ａ）［式中のｎは３０］に示す４，６−ジヒドロキシ−２−フェニルスルホン酸−５−フェニルピリミジン−１−ベンジルスルホン酸−３，４−エチレンジオキシピロール−２，５−ジカルボキシレートポリマーであった。なお、構造式（Ａ）はパーキンエルマー社製フーリエ変換赤外分光分析装置（Ｓｐｅｃｔｒｕｍ１００）を用いて資料１ｍｍｇをＫＢｒ錠剤法によって測定した以下の特性吸収波長（単位は全てｃｍ-1を示す）により同定した。
【００３２】
ベンゼン核：３０６０、３０２０、
ピリミジン：３０９０、
ピリジン：３０７０、
エステル結合：１７４０、１７７０、
エーテル：１０５０、
スルホン酸、３５００，１６５０，１２００。
【００３３】
（合成例２）
オーバーヘッドスターラー、ジムロート冷却管を取り付けた丸底反応容器に４，６−ジヒドロキシ−２−フェニル−５−（ｐ−フェニルスルホン酸)ピリミジン１０部と１−ベンジル（ｐ−スルホン酸）−３，４−エチレンジオキシピロール２，５−ジカルボキシレート１８部をテトラヒドロフラン中で攪拌することにより高分子化させた。反応溶液を５％エタノール水溶液に溶解し、この溶液を透析チューブに入れ２４時間透析することにより脱塩・精製して共重合体を合成した。
【００３４】
得られた共重合体は、前記構造式（Ｂ）［式中のｎは６０］に示す４，６−ジヒドロキシ−２−フェニル−５−（ｐ−フェニルスルホン酸）ピリミジン−１−ベンジル（ｐ−スルホン酸）−３，４−エチレンジオキシピロール−２，５−ジカルボキシレートポリマーであった。なお、構造式（Ｂ）はパーキンエルマー社製フーリエ変換赤外分光分析装置（Ｓｐｅｃｔｒｕｍ１００）を用いて資料１ｍｍｇをＫＢｒ錠剤法によって測定した以下の特性吸収波長（単位は全てｃｍ-1を示す）により同定した。
【００３５】
ベンゼン核：３０７０，３０５０、
ピリミジン：３０８５、
ピリジン：３０８０、
エステル結合：１７３０、１７８０、
エーテル：１０６０、
スルホン酸：３５２０、１６８０、１２０５。
【００３６】
（合成例３）
オーバーヘッドスターラー、ジムロート冷却管を取り付けた丸底反応容器に４，６−ジヒドロキシ−２−（ｐ−フェニルスルホン酸）−５−フェニルピリミジン１０部と１−ベンジル（ｏ−スルホン酸）−３，４−エチレンジオキシピロール−２，５−ジカルボキシレート１８部とをテトラヒドロフラン中で攪拌することにより高分子化させた。反応溶液を５％エタノール水溶液に溶解し、この溶液を透析チューブに入れ２４時間透析することにより脱塩・精製して共重合体を合成した。
【００３７】
得られた共重合体は、前記構造式（Ｃ）［式中のｎは２００］に示す４，６−ジヒドロキシ−２−（ｐ−フェニルスルホン酸）−５−フェニルピリミジン−１−ベンジル（ｏ−スルホン酸）−３，４−エチレンジオキシピロール−２，５−ジカルボキシレートポリマーであった。なお、構造式（Ｃ）はパーキンエルマー社製フーリエ変換赤外分光分析装置（Ｓｐｅｃｔｒｕｍ１００）を用いて資料１ｍｍｇをＫＢｒ錠剤法によって測定した以下の特性吸収波長（単位は全てｃｍ-1を示す）により同定した。
【００３８】
ベンゼン核：３０７５，３０４５、
ピリミジン：３０８５、
ピリジン：３０８０、
エステル結合：１７６０，１７８０、
エーテル：１０８０、
スルホン酸：３５２５，１６８５，１２１５。
【００３９】
（合成例４）
オーバーヘッドスターラー、ジムロート冷却管を取り付けた丸底反応容器に４，６−ジヒドロキシ−２−（ｐ−フェニルスルホン酸）−５−フェニルピリミジン１０部と１−ベンジル（ｐ−スルホン酸)−３，４−エチレンジオキシピロール−２，５−ジカルボキシレート１８部とをテトラヒドロフラン中で攪拌することにより高分子化させた。反応溶液を５％エタノール水溶液に溶解し、この溶液を透析チューブに入れ２４時間透析することにより脱塩・精製して共重合体を合成した。
【００４０】
得られた共重合体は、前記構造式（Ｄ）［式中のｎは３００］に示す４，６−ジヒドロキシ−２−（ｐ−フェニルスルホン酸）−５−フェニルピリミジン−１−ベンジル（ｐ−スルホン酸）−３，４−エチレンジオキシピロール−２，５−ジカルボキシレートであった。なお、構造式（Ｄ）はパーキンエルマー社製フーリエ変換赤外分光分析装置（Ｓｐｅｃｔｒｕｍ  １００）を用いて資料１ｍｍｇをＫＢｒ錠剤法によって測定した以下の特性吸収波長（単位は全てｃｍ-1を示す）により同定した。
【００４１】
ベンゼン核：３０７０，３０５０、
ピリミジン：３−９０、
ピリジン：３０８０、
エステル結合：１７５０，１７７０、
エーテル：１０８０、
スルホン酸：３５３０，１６９０，１２２０。
【００４２】
（合成例５）
オーバーヘッドスターラー、ジムロート冷却管を取り付けた丸底反応容器に４，６−ジヒドロキシ−２−フェニル−５−（ｐ−フルオロフェニル）ピリミジン１０部と１−ベンジル(ｐ−スルホン酸)−３，４−エチレンジオキシピロール−２，５−ジカルボキシレート１８部とをテトラヒドロフラン中で攪拌することにより高分子化させた。反応溶液を５％エタノール水溶液に溶解し、この溶液を透析チューブに入れ２４時間透析することにより脱塩・精製して共重合体を合成した。
【００４３】
得られた共重合体は、前記構造式（Ｅ）［式中のｎは５００］に示す４，６−ジヒドロキシ−２−フェニル−５−（ｐ−フルオロフェニル）ピリミジン−１−ベンジル(ｐ−スルホン酸)−３，４−エチレンジオキシピロール−２，５−ジカルボキシレートポリマーであった。なお、構造式（Ｅ）はパーキンエルマー社製フーリエ変換赤外分光分析装置（Ｓｐｅｃｔｒｕｍ  １００）を用いて資料１ｍｍｇをＫＢｒ錠剤法によって測定した以下の特性吸収波長（単位は全てｃｍ-1を示す）により同定した。
【００４４】
ベンゼン核：３０８０，３０６０、
ピリミジン：３０７０、
ピリジン：３０８０、
エステル結合：１７４０，１７６０、
エーテル：１０５０、
スルホン酸：３５００，１６７０，１２２５、
フルオロフェニル：６８０，７００，３０００。
【００４５】
（合成例６）
オーバーヘッドスターラー、ジムロート冷却管を取り付けた丸底反応容器に４，６−ジヒドロキシ−２−（ｐ−フルオロフェニル）−５−（ｐ−フェニルスルホン酸）ピリミジン１０部と１−ベンジル(ｐ−スルホン酸)−３，４−エチレンジオキシピロール−２，５−ジカルボキシレート１８部とをテトラヒドロフラン中で攪拌することにより高分子化させた。反応溶液を５％エタノール水溶液に溶解し、この溶液を透析チューブに入れ２４時間透析することにより脱塩・精製して共重合体を合成した。
【００４６】
得られた共重合体は、前記構造式（Ｆ）［式中のｎは６００］に示す４，６−ジヒドロキシ−２−（ｐ−フルオロフェニル）−５（ｐ−フェニルスルホン酸）ピリミジン−１−ベンジル(ｐ−スルホン酸)−３，４−エチレンジオキシピロール−２，５−ジカルボキシレートポリマーであった。なお、構造式（Ｆ）はパーキンエルマー社製フーリエ変換赤外分光分析装置（Ｓｐｅｃｔｒｕｍ  １００）を用いて資料１ｍｍｇをＫＢｒ錠剤法によって測定した以下の特性吸収波長（単位は全てｃｍ-1を示す）により同定した。
【００４７】
ベンゼン核：３０９０，３０６０、
ピリミジン：３０５５、
ピリジン：３０７０、
エステル結合：１７３０，１７６０、
エーテル：１０５０、
スルホン酸：３５００，１６８０，１２３０、
フルオロフェニル：６９０，７１０，３００５。
【００４８】
（実施例１〜６）
前記合成例１〜６で得られた共重合体をＮ，Ｎ−ジメチルホルムアミド３０ｍＬに溶解させ、ガラス板状にバーコータを用いて引き伸ばし、風乾後、真空乾燥を４時間施した。得られた各キャスト膜（高分子電解質膜）をピンセットで剥離し、０．０２モル／Ｌの塩酸に浸して保存した。
【００４９】
[アノードの作製]
白金ルテニウム担持炭素触媒粉末をパーフルオロアルキルスルホン酸重合体（デュポン社製商標名：Ｎａｆｉｏｎ１１２）の５重量％溶液中に分散させてスラリーを調製した。得られたスラリーをカーボンペーパ上にコーターを用いて塗布し、白金ルテニウム担持量が２ｍｇ／ｃｍ2の触媒層を有するアノードを作製した。
【００５０】
[カソードの作製]
ケッチェンブラック１０部に１重量％濃度の塩化白金酸水溶液１００部を添加し、攪拌した。溶液全体の粘土が増大したところで５重量％のヒドラジン水溶液１００重量部添加して攪拌することにより白金を炭素粒子に担持させた。得られた白金微粒子担持炭素粒子３０重量部とパーフルオロアルキルスルホン酸重合体（デュポン社製商標名：Ｎａｆｉｏｎ１１２）の５重量％溶液１００重量部とを攪拌させながら溶液の粘度が増大したところ停止してスラリーを調製した。得られたスラリーをカーボンペーパ上にコーターを用いて塗布し、白金担持量が１ｍｇ／ｃｍ2の触媒層を有するカソードを作製した。
【００５１】
［膜電極の作製］
得られたアノードとカソード間に前記各キャスト膜を電解質膜としてそれぞれ各触媒層と接するように配置させた。その後、ホットプレスを施すことにより膜電極を作製した。
【００５２】
また、得られたアノードとカソード間にパーフルオロアルキルスルホン酸重合体（デュポン社製商標名：Ｎａｆｉｏｎ１１２）の膜を電解質膜としてそれぞれ各触媒層と接するように配置させた。その後、ホットプレスを施すことにより膜電極（比較例１）を作製した。
【００５３】
［単セルの組立て］
得られた各膜電極（電極面積５ｃｍ2）をコラムフロー流路を有する２枚のカーボン製セパレータおよび２枚の集電体で挟み込み、ボルト締めすることにより評価用単セルを組立てた。
【００５４】
＜単セル評価＞
実施例１〜６および比較例１の単セルを燃料電池評価装置に接続した。単セルのアノード側に３重量％濃度のメタノール水溶液（燃料）を５ｍＬ／分の流速で送液し、単セルのカソード側に空気を１０ｍＬ／分の流速で送液し、５０℃の各単セルの電流−電圧特性を測定した。その結果を図３に示す。
図３から明らかなように実施例１〜６の単セルは、比較例１の単セルに比べて高い出力電圧を取り出すことができることがわかる。
また、実施例１〜６および比較例１の単セルを燃料電池評価装置に接続した。単セルのアノード側に３重量％濃度のメタノール水溶液（燃料）を５ｍＬ／分の流速で送液し、単セルのカソード側に空気を１０ｍＬ／分の流速で送液し、５０℃にて、電流密度を１００ｍＡ／ｃｍ2に一定に保持しながら１０００時間稼動させるときの電位変化を観察した。その結果を図４に示す。
【００５５】
図４から明らかなように実施例１〜６の単セルは、比較例１の単セルに比べて長時間稼動後にも高い電位保持率を示し、信頼性の高い発電を遂行できることがわかる。
【００５６】
［プロトン伝導性の評価］
＜電気伝導度測定用セルの作製＞
ａ−１）中央部に縦０．５ｃｍ，横１．０ｃｍ，深さ１．０ｃｍの貫通した液溜めを有するポリテトラフルオロエチレンからなるフッ素樹脂板を２枚用意した。厚さ０．３０ｍｍの白金箔を０．５ｃｍ×２．０ｃｍにカットし電極とし、この電極を両面テープで前記各フッ素樹脂板の液溜めの０．５ｃｍ辺にその電極の端辺（０．５ｃｍ）が正確に一致するように貼り付けた。前記液だめの端から０．７ｃｍ離れた位置から他端まで前記電極表面部分に保護テープを貼り、電極面積が０．３５ｃｍ2となるようにした。
【００５７】
ａ−２）白金電極の表面に次の手順で白金黒のめっきを施した。すなわち、１／４０Ｎの塩酸３０ｍＬに酢酸鉛（Ｐｂ（ＣＨ3ＣＯＯ）2・３Ｈ2Ｏ）：０．００８ｇ、塩化白金酸（Ｈ2ＰｔＣｌ６・６Ｈ2Ｏ）：１ｇを溶解させたものをめっき液とした。このめっき液中に前記ａ−１）で作製した白金電極付フッ素樹脂板を１個ずつ浸し、浴電圧：３．０Ｖ、電流：１４ｍＡ、電流密度：４０ｍＡ／ｃｍ2となるように、直流電圧電流発生装置（アドバンテスト製製商品名：Ｒ１６４４）をセットした。つづいて、２電極を交互に少しずつめっきするために、約１分間ごとに装置側の＋−の設定スイッチを入れ換えることにより電極の＋−を交換する操作を５０分間続けた。その後、２電極を蒸留水で洗浄し、１０％希硫酸中、白金黒極板を−に、また別の新しい白金極板を＋にして１０分間、３Ｖの電圧を印加することによりめっき液や吸着した塩素を除去した。最後に蒸留水で電極をよく洗浄し、蒸留水中に保存した。
【００５８】
ｂ）前記実施例１〜６のキャスト膜を１５ｍｍ×１２ｍｍの寸法にカットし、交流法（コール・コールプロット）による電気伝導度の測定膜とした。つづいて、前記方法で作製した白金黒めっき部が部分的に施された白金電極を有し、４隅に穴が開口された第１フッ素樹脂板の液溜めに前記測定膜をその液溜めを含む白金黒めっき部を覆うように重ねた。同白金黒めっき部が部分的に施された白金電極を有し、４隅に穴が開口された第２フッ素樹脂板を第１フッ素樹脂板上にそれらの液溜めが互いに合致し、その白金電極が第１フッ素樹脂板の白金電極と反対方向に延出し、かつその白金黒めっき部が前記測定膜に接するように重ね、それら第１、第２のフッ素樹脂板、で前記測定膜を挟んだ。ひきつづき、第１、第２のフッ素樹脂板の４隅に開口した穴にボルトをそれぞれ挿入し、これらボルトにナットを螺着してそれら第１、第２のフッ素樹脂板を相互に固定した。その後、第１、第２のフッ素樹脂板の液溜めに約０．３ｍＬの０．０３Ｎ塩酸水溶液を毛細現象を利用して入れ、塩酸水溶液が測定膜の両面全体を覆うようにすることにより電気伝導度測定用セルを作製した。
【００５９】
同様に、比較例１としてのデュポン社製商標名のナフィオン１１２膜を１５ｍｍ×１２ｍｍの寸法にカットし、交流法（コール・コールプロット）による電気伝導度の測定膜とし、これを前述した第１、第２のフッ素樹脂板間に挟持し、液溜めに約０．３ｍＬの０．０３Ｎ塩酸水溶液を入れ、塩酸水溶液が測定膜の両面全体を覆うようにすることにより測定用セルを作製した。
【００６０】
次いで、得られた実施例１〜６および比較例１の測定用セルをスタンドに固定し、各白金電極にソーラトロン−インピーダンス／ゲイン−フェイスアナライザーＳＩ１２６０に接続した。交流電流を高周波側から低周波側へ電流の周波数を小さくしながら測定膜（ナフィオン膜）に流した。この時の抵抗値を実数軸および虚数軸に対してプロットした（コール・コールプロット）。一般的にグラフはこの場合、高周波側で半円を描いた後、低周波側では右上がりの直線の形となる。この半円の直径がサンプルの抵抗を表わしている。本測定においては、この半円の半径を見積り、その値からナフィオン膜−Ｈ型の電気伝導度を計算し、膜抵抗を求めた。膜中で電流が流れる距離はセルの構造上０．５ｃｍである。従って、膜の電気伝導度は次の式（１）により求められる。
【００６１】
プロトン伝導度（Ｗ-1・ｃｍ-1）
＝電極間距離／［膜断面積×膜抵抗］
＝０．５（ｃｍ）／［膜幅１．０（ｃｍ）×膜厚（ｃｍ）×膜抵抗（Ｗ）］…（１）
実施例１〜６および比較例１の測定用セルから求めたプロトン伝導度の温度依存性を図５に示す。
【００６２】
図５から明らかなように実施例１〜６の高分子電解質膜は、比較例１のデュポン社製商標名のナフィオン１１２膜に比べて低温領域において高いプロトン伝導性を示し、プロトン伝導性の著しい改善が図られることがわかる。
【図面の簡単な説明】
【００６３】
【図１】本発明の実施形態に係る燃料電池の単セルを示す概略分解斜視図。
【図２】図１の単セルに組み込まれた膜状電極ユニットを示す断面図。
【図３】実施例１〜６および比較例１の評価用単セルの電流−電圧曲線を示す図。
【図４】実施例１〜６および比較例１における一定電流密度に保持しながら、長時間稼動させた時の評価用単セルの電圧変化を示す図。
【図５】実施例１〜６および比較例１の高分子電解質膜のプロトン伝導度の温度依存性を示す図。
【符号の説明】
【００６４】
１…単セル、１１…膜状電極、１２…アノード、１３…カソード、１２ａ、１３ａ…触媒層、１２ｂ、１３ｂ…集電体（拡散層）、１４…高分子電解質膜。
【図１】
2010080346.tif 000011
【図２】
2010080346.tif 000012
【図３】
2010080346.tif 000013
【図４】
2010080346.tif 000014
【図５】
2010080346.tif 000015